(57)【特許請求の範囲】
【請求項１】
セラミックペースト材を介してセラミック型材を基盤または歯根モデル上に装着する義歯の製造方法であり、セラミック型材は予め形成して燃焼されたファセットまたはセラミック殻材として唇側または頬側部分に装着されるとともに、セラミックペースト材によって少なくとも部分的に被覆されることを特徴とする方法。
【請求項２】
基盤または歯根モデル上に不透明材を焼付け、その上にセラミックペースト材を着合させ、この際不透明材の溶融温度はセラミックペースト材の溶融温度よりも高くなることを特徴とする請求項１記載の方法。
【請求項３】
セラミック殻材は歯冠の切端側、内側、および遠位側縁部に到達していることを特徴とする請求項１または２記載の方法。
【請求項４】
歯冠の切端側、内側、および遠位側縁部はセラミックで塑形されていることを特徴とする請求項３記載の方法。
【請求項５】
予め形成されたファセットまたはセラミック殻材はセラミックペースト材によって少なくとも部分的に被覆され、完全にはセラミックによって被覆されないものとなることを特徴とする請求項１ないし４のいずれかに記載の方法。
【請求項６】
一群の予め製造されたセラミック殻材を用意して使用することを特徴とする請求項１ないし５のいずれかに記載の方法。
【請求項７】
セラミック殻材はその切端側、内側、および遠位側縁部において尖った形状に形成されることを特徴とする請求項１ないし６のいずれかに記載の方法。
【請求項８】
予め工場で製造されたセラミック殻材を、これを被覆するセラミックペースト材とともに燃焼することを特徴とする請求項１ないし７のいずれかに記載の方法。
【請求項９】
不透明層とセラミック殻材との間に少なくとも１層のセラミックペースト材を着合することを特徴とする請求項１ないし８のいずれかに記載の方法。
【請求項１０】
セラミック殻材は部分的にセラミックペースト材によって被覆され、歯の基盤構造に一体化され、その表面は周りのセラミックペースト材が良好に粘着するよう形成されることにより義歯全体の剛性を改善することを特徴とする請求項１ないし９のいずれかに記載の方法。
【請求項１１】
セラミック殻材は単層または複層、特に２層に形成し、その半透明性を自然の歯に近いものとすることを特徴とする請求項１ないし１０のいずれかに記載の方法。
【請求項１２】
セラミックペースト材を介して基盤または歯根モデル上に装着されたセラミック型材を備える義歯であり、このセラミック型材は予め形成して燃焼されたファセットまたはセラミック殻材として唇側または頬側部分に装着されるとともに、セラミックペースト材によって少なくとも部分的に被覆され、前記予め形成されたファセットはその頚部領域において歯の唇側表面に対して１５ないし７５°傾斜するとともにセラミックペースト材によって被覆されることを特徴とする義歯。
【請求項１３】
予め形成されたファセットまたはセラミック殻材は２層に燃焼されるとともに予め工場で製造され、唇側／頬側層は舌側層よりも半透明性であることを特徴とする請求項１２記載の義歯。
【発明の詳細な説明】
【０００１】
【産業上の利用分野】
この発明は、請求項１前段に記載の義歯製造方法、ならびに請求項１４前段に記載の義歯に関する。
【０００２】
【従来の技術】
この種の義歯の製造方法は、例えばドイツ特許第ＯＳ３６０４０５９号公報によって知られている。この公開公報による歯冠においては、空洞キャップ部材を工場製造し、鉱物製の歯科補綴材を介して歯根上、すなわち歯根モデル上に装着する。押圧によって生じた余分な材料は、除去または形状修正したあと燃焼される。この解決方式は久しく知られているセラミック空洞歯冠に起因するものであり、これは歯科セメントを介して歯根モデルと結合されており、また、これに代えて鉱物製の歯科補綴材を空洞キャップ部材と歯根との間の結合に使用することが望まれていた。これによって、空洞キャップ部材の層厚が縮小され、その美観を改善することができる。
【０００３】
しかしながら、ドイツ特許第ＯＳ３６０４０５９号公報による空洞キャップ部材の製造は、複雑なものであり、実用において難点の多いものであることが判明した。所要の義歯の色、形状、寸法に応じて多様な空洞キャップ部材を予め製造および準備する必要があり、従って高コストな空洞キャップ貯蔵庫を用意する必要がある。このように高コストであるにもかかわらず、美観的な評価は充分なものではなく、これは義歯の外形が通常標準的な結果に相当するものとなり、色付けは自然歯の色の違いに従ったものとはならないからであり、このことは例えば１００個の異なった空洞キャップ部材を用意した場合でも同様であり、この場合５つの異なった色付けと５つの異なった形状ならびに４つの異なった前歯が必要となる。
【０００４】
これに対して、予め形成されたセラミック部材は、歯科補綴材の形成を個別に実施できるという利点があり、空洞キャップ部材においては形状がある程度予め決められている。
【０００５】
これらの解決法を実施しない場合、今日において通常複数のセラミック層を基盤上または歯根モデル上に上下に重ね合わせ、これによって自然の歯の外観に準じた美観的特性を個々に達成することができる。米国特許第ＰＳ４４７３３５３号公報に記載されているように、この層は型取り後に作業室内で製造することができ、これは適宜な型取りによって製造された後アクリル接着剤を使用して結合することができる。
【０００６】
同様に接着形成された空洞キャップが米国特許第ＰＳ４８１３８７４号公報によって知られている。これにおいても型取りが実施されるが、前処理による製造は実施されず、従って作業コストが比較的大きくなる。
【０００７】
【発明が解決しようとする課題】
従って、本発明の目的は、美観的に良好な修復結果をもたらし、それにもかかわらず低コストかつ迅速に製造可能な請求項１前段記載の義歯製造方法および請求項１４前段記載の義歯を提供することである。
【０００８】
【課題を解決するための手段】
前記の課題は、本発明に従って請求項１ならびに請求項１４によって解決される。下位請求項には好適な追加構成が示されている。
【０００９】
本発明によれば、埋め込みおよび燃焼されたセラミック殻材または予め形成されたファセットをセラミック型材として使用することが好適である。これは歯根の唇側および頬側に装着され、少なくとも部分的にセラミックペースト材で被覆される。この方式により、セラミックペースト材の塑形および着色によって達成され、予め製造されているにもかかわらず実現可能な個別化が確立される。他方、複数の層を着合させて別々に燃焼する必要が無くなり、従って作業室における作業工程が大きく削減される。
【００１０】
この点に関して、単層または複層、特に二重層の予め形成されたファセットを使用することが極めて好適である。これは自然の歯の半透明性に近づくものであり、また部分的にセラミックペースト材によって被覆されているため外側から部分的に見えるものとなる。これによって、通常膨らんだ形状を必要とする可視の唇側または頬側部分上において、満足できる美観的特性のために通常必要となる層化技術を大幅に簡略化するかまたは予め形成されたファセットの着合によって代替することができる。原則として、予め形成された適宜なファセットを舌側にも装着し得ることが理解され、この際、一方でその部分における美観的特性の要求は通常少ないものであり、他方奥歯領域の外形は極緩やかに凸状であり、前歯領域においてはむしろ凹状となり、従ってより少ない材料が必要となる。
【００１１】
本発明によれば、合金からなる基盤または歯根モデルを不透明材によって被覆し、これを燃焼する。この不透明材は予め形成されたファセットおよびセラミックペースト材よりも高い溶融温度を有し、従ってこれらが必要とする燃焼温度においても固形を保持する。
【００１２】
粘着性の表面を備える不透明材上にはセラミックペースト材を余分に着合し、唇側および頬側に予め形成されたファセットが装着または挿入される。この上に新たにセラミックペースト材を着合して塑形し、この後からの着合が層化技術における最後の層の着合に相当する。
【００１３】
その後完全に塑形された義歯を燃焼する。従って、本発明に係る方法においては、第１、第２および第３の層の個々の燃焼をただ１回の燃焼によって代替して製造することが可能となる。
【００１４】
塗装技術において一般的であり層化技術において通常実施されるように、着色を個別化してその後燃焼を実施すれば好適であることが理解される。
【００１５】
本発明によれば、セラミックペースト材および予め形成されたファセットの双方に使用するセラミック原料を共通のものとすることが特に好適である。従って、予め形成されたファセットとセラミックペースト材との間に熱膨張係数の差がまったく生じないか、あるいは極僅かにしか生じず、これによって割れ目が生じることを危惧する必要はない。
【００１６】
また歯科技工士も本発明に係る予め形成されたファセットを使用するために特別の訓練を受ける必要はなく；従来一般的であったように、個々の層の着合は通常多くの経験を要するため、本発明に係る方法は経験の少ない歯科技工士においても容易に使いこなすことができ、これは復元結果の品質において非常に好適なものとなる。
【００１７】
本発明によれば、セラミック殻材を２層またはそれ以上の層に予め製造し得ることが特に好適である。この際、極少数の見本を予め製造すればよく、例えば前歯および奥歯領域についてそれぞれ３つの見本を製造すればよく、ここでセラミック殻材は燃焼後にセラミックペースト材と予め製造されたセラミック殻材との間に境界が確認できないよう解剖学的および美観的にセラミックペースト材と一体化される。本発明においてセラミック殻材は部分的にセラミックペースト材によって被覆され、歯の基盤構造に一体化されている。その表面は、周りのセラミックペースト材が良好に粘着するよう形成され、その結果義歯全体の剛性が改善される。
【００１８】
６６０℃ないし９５０℃の間の燃焼温度において、セラミックペースト材はセラミック殻材とともに良好に燃焼され、従って使用する燃焼炉について特殊な性能は必要とされず；金属セラミックを製造する際に使用される一般的な燃焼炉を使用することができる。
【００１９】
本発明のその他の構成、利点および特徴は、添付図面を参照しながら以下に詳細に記す実施例の説明によって明らかにされる。
【００２０】
【実施例】
図１に示された予め形成されたファセット１０は、図示された実施例においては２層からなる。唇側に向いた層１２はエナメル質からなり、舌側に向いた層１４は象牙質からなる。図示された実施例は、上の前歯１６用の予め形成されたファセットに関するものであるが、例えば双頭歯または臼歯等においても適宜なファセットを使用し得ることが理解されよう。
【００２１】
図１に示されるように、予め形成されたファセット１０は、前歯１６の可視の領域の略全てを被覆している。基盤とファセットとの間の境界領域２０においてファセットはセラミックペースト材によって被覆されており、従って境界は実質的に境目がなくなり見えなくなっている。
【００２２】
図２に示されるように、象牙質に相当する層１４のセラミック原料は、層１２として着合されたエナメル質に相当するセラミック原料によって完全に包囲されている。舌側から見ても、切端領域が予め形成されたファセットによって被覆されているが、通常不透明材料によって被覆されている金属基盤２２の舌側は予め形成されたファセットを備える必要はない。
【００２３】
予め形成されたファセットおよび金属基盤２２への接続部は図３に特に良好に示されている。層１２は、切端面１８から出発して自然歯の局面に沿って歯根方向に延在し、境界領域２０において尖った形状で終局している。そこにおいて層１２はセラミックペースト材２６によって被覆されており、ここで重合部分は１ｍｍよりいくらか小さい領域に延在している。重合角度は１５°ないし７５°、好適には２０°ないし４５°、特に３０°となる。
【００２４】
基盤２２と層１２との間にはセラミックペースト材からなる層１４が延在しており、これは象牙質の半透明性に近いものである。この層は境界領域２０の近傍でいくらか厚くなり、基盤２２を越えて舌側まで延在している。
【００２５】
本発明に係る義歯を製造するために、まず貴金属合金からなる金属基盤２２を一般的な条件で製造する。金属冠上に不透明セラミック材を焼付けし、これは金属色を遮蔽するとともに基盤の上面および側面を完全に被覆する。さらに、不透明材料上にセラミックペースト材を一般的な方法で着合するが、ここではまだ焼付けはしない。２層状の半透明セラミック殻材または予め形成されたファセットをセラミックペースト材内に押圧する。この中間製品はシリコン製の防護材とともに設置され、予め形成されたファセットはセラミックペースト材とともに完成した歯冠として仕上げられる。
【００２６】
この保護材は除去されて歯冠が燃焼される。燃焼された歯冠は、仕上げられるとともに、必要に応じて再度燃焼する前にセラミック修正材が着合される。研磨によって歯冠を仕上げた後、上薬を塗って燃焼する。
【００２７】
歯冠は歯に似た半透明性を有し、予め形成されたファセットが完全にセラミックペースト材によって被覆されていないにもかかわらず、肉眼では識別できないものとなる。
【００２８】
この点に関して、境界領域を前述した方式で傾斜させることが特に好適であり、境界角度を適正に選択することにより、燃焼したセラミックペースト材が光屈折によって予め形成されたファセットの下縁部を通じて見えることが防止される。
【００２９】
図４には、予め形成されたファセットが基盤上にどのように装着されるかが示されている。基盤は、予め形成されたファセットをクランプ状に唇側から挟み込むことができ、この種の挟み込みは形状ロックおよび固定を改善する。
【図面の簡単な説明】
【図１】本発明に係る予め形成されたファセットの一実施例を示すものであり、唇側から見た概略図である。
【図２】図１のファセットを舌側から見た概略図である。
【図３】図１の実施例の線III−IIIに沿った断面図である。
【図４】本発明に係る予め形成されたファセットを基盤上に装着する作業を示すものであり、切端側から見た説明図である。
【符号の説明】
１０  ファセット
１２，１４  層
１６  前歯
１８  切端面
２０  境界領域
２２  金属基盤
２６  セラミックペースト材
【図１】
0004081215.tif 000002
【図２】
0004081215.tif 000003
【図３】
0004081215.tif 000004
【図４】
0004081215.tif 000005